СПОСОБ ИЗГОТОВЛЕНИЯ КАТОДНОГО БЛОКА ДЛЯ ЯЧЕЙКИ АЛЮМИНИЕВОГО ЭЛЕКТРОЛИЗЕРА И КАТОДНЫЙ БЛОК

1. Способ изготовления катодного блока, включающий в себя этапы приготовления исходных материалов, включающих кокс, формования катодного блока, карбонизации и графитизации, а также охлаждения, отличающийся тем, что кокс включает два сорта кокса, которые во время карбонизации, и/или графитизации, и/или охлаждения проявляют различные характеристики изменения объема.
2. Способ по п.1, отличающийся тем, что
3
катодный блок получают с объемной плотностью свыше 1,68 г/см.
3
3
3. Способ по п.1 или 2, отличающийся тем, что катодный блок получают с объемной плотностью углеродного компонента более 1,71 г/см, в частности до 1,75 г/см.
4. Способ по п. 3, отличающийся тем, что два сорта кокса включают в себя первый сорт кокса и второй сорт кокса, причем первый сорт кокса во время карбонизации, и/или графитизации, и/или охлаждения имеет более сильные усадку и/или расширение, чем второй сорт кокса.
5. Способ по п.4, отличающийся тем, что усадка и/или расширение первого сорта кокса во время карбонизации, и/или графитизации, и/или охлаждения в объемном отношении по меньшей мере на 10% выше, чем для второго сорта кокса, в частности, по меньшей мере на 25% выше, в частности, по меньшей мере на 50% выше.
6. Способ по п.5, отличающийся тем, что усадка и/или расширение первого сорта кокса во время карбонизации и/или, графитизации, и/или охлаждения в объемном отношении по меньшей мере на 100% выше, чем для второго сорта кокса, в частности по меньшей мере на 200% выше, в частности по меньшей мере на 300% выше.
7. Способ по п.6, отличающийся тем, что доля второго сорта кокса от совокупного количества кокса составляет от 50 до 90 вес.%.
8. Способ по п.7, отличающийся тем, что к коксу добавляют дополнительный углеродсодержащий материал, и/или пек, и/или добавки.
9. Способ по п.8, отличающийся тем, что дополнительный углеродсодержащий материал содержит графитсодержащий материал, в частности состоит из графитсодержащего материала.
10. Способ по п.9, отличающийся тем, что дополнительный углеродсодержащий материал, в расчете на совокупное количество кокса и дополнительного углеродсодержащего материала, присутствует в количестве от 1 до 40% по весу, в частности вплоть до количества от 5 до 30% по весу.
11. Способ по п.10, отличающийся тем, что дополнительно к количеству кокса и при необходимости дополнительного углеродсодержащего материала добавляют пек в количествах от 5 до 40% по весу, в частности от 15 до 30% по весу.
2
12. Способ по п.11, отличающийся тем, что катодный блок изготовляют в виде многослойного блока, причем первый слой в качестве исходного материала содержит кокс и при необходимости дополнительный углеродсодержащий материал, и второй слой в качестве исходного материала содержит кокс и огнеупорный твердый материал, в частности TiB, и при необходимости дополнительный углеродсодержащий материал.
3
13. Способ по п.12, отличающийся тем, что кокс первого и/или второго слоя включает в себя два сорта кокса, которые с различными характеристиками изменения объема во время карбонизации, и/или графитизации, и/или охлаждения ведут к уплотнению образующегося графита до значения свыше 1,70 г/см.
14. Способ по п.13, отличающийся тем, что второй слой имеет высоту, которая составляет от 10 до 50%, в частности от 15 до 45%, от общей высоты катодного блока.
3
3
3
15. Катодный блок, в частности, изготовленный по способу согласно любому из пп.1-14, отличающийся тем, что объемная плотность по меньшей мере одного слоя катодного блока, в расчете на углеродный компонент, составляет по меньшей мере более 1,70 г/см, в частности по меньшей мере более 1,71 г/см, в частности до 1,75 г/см.